(57)【要約】  本発明は、電気化学システムが非振動状態で進行している間に、外部から選択されたランダムな（確率的）電圧摂動を供給することによってその化学動力学に特定の挙動を誘発するための電気化学デバイス、および電気化学デバイスを動作させる方法に関する。【選択図】なし【特許請求の範囲】
【請求項１】
非振動状態で進行する非線形化学反応を誘発または改善するために電気化学デバイスを動作させる方法であって、前記電気化学デバイスは、作用電極、対電極、および少なくとも１つの電解質を含み、前記方法は、前記電気化学デバイスの電位差に外因性確率的撹乱を意図的に供給するステップを含む、方法。
【請求項２】
ｉ）非振動状態で進行する非線形化学反応を誘発するために必要とされる前記電気化学デバイスに供給される意図的に供給される外因性確率的撹乱の不存在下での電位差（ノイズのない電位差）を特定し、それによって第１の電流強度を取得する、ステップと、
ｉｉ）前記電位差（ノイズのある電位差）への外因性確率的撹乱を前記電気化学デバイスに供給し、それによって第２の電流強度を取得する、ステップと、
をさらに含み、
これらのステップは、ｉｉ）で供給される前記ノイズのある電位差が、ｉ）で先に特定された前記ノイズのない電位差よりも絶対値で小さくなり、ｉｉ）で得られた前記電流強度が、ｉ）で得られた前記第１の電流強度よりも絶対値で大きくなるように行われる、請求項１に記載の方法。
【請求項３】
ｉｉ）で供給される外因性確率的撹乱の前記意図的な供給から生じる前記電位差は、−１Ｖ≦Ｅｏｎｓｅｔ≦＋１Ｖの範囲内である、請求項１または２に記載の方法。
【請求項４】
前記意図的に供給される外因性確率的撹乱は、コンスタントホワイトノイズパターン、有色ノイズパターン、およびガウスノイズパターンから選択されたノイズパターンに従う、請求項１から３のいずれか一項に記載の方法。
【請求項５】
前記ノイズ適用間隔は、０．００１秒から５秒である、請求項１から４のいずれか一項に記載の方法。
【請求項６】
前記作用電極はアノードとして機能し、これにより、その表面上で標的分子の酸化反応が起こる、請求項１から５のいずれか一項に記載の方法。
【請求項７】
前記作用電極はカソードとして機能し、これにより、その表面上で標的分子の還元反応が起こる、請求項１から５のいずれか一項に記載の方法。
【請求項８】
前記作用電極は光活性材料を含む、請求項１から７のいずれか一項に記載の方法。
【請求項９】
非振動状態で進行する非線形電気化学反応を誘発するための電気化学デバイスであって、前記デバイスは、
ｉ）第１の電気活性材料を含む作用電極と、
ｉｉ）第２の電気活性材料を含み、前記作用電極から離隔して配置されている、対電極と、
ｉｉｉ）少なくとも１つの電解質と、
ｉｖ）前記電気化学デバイスの電位差に外因性確率的撹乱を供給する手段と、
を含む、電気化学デバイス。
【請求項１０】
前記意図的に供給される外因性確率的撹乱は、コンスタントホワイトノイズパターン、有色ノイズパターン、およびガウスノイズパターンから選択されたノイズパターンに従う、請求項９に記載の電気化学デバイス。
【請求項１１】
前記作用電極は、光アノードとして機能する光電活性アノード材料を含み、前記対電極は、カソードとして機能するカソード材料を含み、前記カソード材料は、ＣＯ２固定化電気触媒材料を有する導電性多孔質電極である、請求項９または１０に記載の電気化学デバイス。
【請求項１２】
ａ）カソード電極として機能するカソード材料を含むカソード支持フレームと、流体分配フレームと、１つ以上のカソードガスケットと、を含むカソード区画と、
ｂ）アノード電極として機能するアノード材料を含むアノード支持フレームと、流体分配フレームと、１つ以上のアノードガスケットと、を含むアノード区画と、
ｃ）前記カソード区画と前記アノード区画との間に配置されたイオン交換セパレータと、
ｄ）前記電気化学デバイスの電位差に外因性確率的撹乱を供給する手段と、
を含み、
前記流体分配フレーム、カソードガスケット、またはアノードガスケットはそれぞれ、使用時に、入口ポートを通じて前記カソード区画内またはアノード区画内にカソード液またはアノード液が導入されることを可能にし、出口ポートを通じてそれぞれ前記カソード液またはアノード液および生成物が一緒に排出されることを可能にするように、配置されている、請求項９から１１のいずれか一項に記載の電気化学デバイス。
【請求項１３】
前記カソード材料は、水素発生反応（ＨＥＲ）固定化電気触媒材料を有する電極であり、前記流体分配フレーム、カソードガスケット、またはアノードガスケットはそれぞれ、使用時に、入口ポートを通じて前記カソード区画内またはアノード区画内にカソード液またはアノード液が導入されることを可能にし、出口ポートを通じてそれぞれ前記カソード液またはアノード液および前記生成物が一緒に排出されることを可能にするように、配置されており、前記アノード材料は、酸素発生反応（ＯＥＲ）電気触媒材料を含む電極である、請求項９から１３のいずれか一項に記載の電気化学デバイス。
【請求項１４】
前記アノード電極は、光アノードとして機能する、光電活性アノード材料を含む、請求項９から１４のいずれか一項に記載の電気化学デバイス。
【発明の詳細な説明】
【技術分野】
【０００１】
この出願は、２０１７年１２月１９日に出願された欧州特許出願第ＥＰ１７３８２８６７．４号の利益を主張するものである。
【０００２】
本開示は、非振動状態で進行する非線形電気化学反応を誘発または改善するために電気化学デバイスを動作させる方法に関する。
【背景技術】
【０００３】
振動化学反応では、いくつかの反応物質および生成物の濃度は、周期的または準周期的に時間とともに変化する。これらの振動は、反応の非平衡性およびその非線形動力学の結果である。振動反応のプロトタイプは、触媒が酸化還元（還元酸化）振動を示すＢｅｌｏｕｓｏｖ−Ｚｈａｂｏｔｉｎｓｋｙ反応である。反応が与えられると、周期または振幅などのその振動特性は、様々な反応物質の濃度によって制御される。
【０００４】
非線形化学システムの動的挙動の注目すべき態様は、触媒濃度または温度など、反応の制御パラメータに適用される確率的変動に対するそれらの応答である。この現象の興味深い例は、感光性のＢｅｌｏｕｓｏｖ−Ｚｈａｂｏｔｉｎｓｋｙ振動反応で観察されるノイズ誘発効果である（非特許文献１）。この研究で、Ｐｅｒｅｚ−Ｍｅｒｃａｄｅｒらは、決定論的振動および周期外力の不存在下で、十分に高い振幅の光照射下で確率的変動によって分岐点の近傍でシステムが摂動されたときに振動が現れることを観察した。ノイズ誘発振動の周波数分布がノイズ相関関数の性質によって強い影響を受けることも見いだされ、非線形化学反応に適用された確率摂動がノイズ相関に依存する方法で反応定数を修正できるという議論を証明した。
【０００５】
電気化学デバイスでは、電気化学反応は、電解液に浸漬された電極の表面で発生し、電解液中に溶解した種から電極へ（酸化反応）または電極から電解液中の種へ（還元反応）の電子の移動を伴う。これらの電子移動反応には、不均一表面反応で発生するもの、すなわち電極との間の拡散、電極表面への吸着、表面拡散、他の種との反応、および電極表面からの脱離と同様のさらなる基本ステップが先行、付随、または後に続く場合がある。電子移動ステップのため、電気化学反応の速度は電極の静電位に依存する。
【０００６】
光電気化学（ＰＥＣ）アプローチは、照射（たとえば太陽放射）の下で活性化される、電気化学セル内の半導体電極の利用に基づいている。半導体のバンドギャップ以上のエネルギーを有する光子の吸収は、価電子から伝導帯への電子の励起につながる。半導体材料のこの特性は、太陽エネルギーを電気エネルギーに変換するために光起電力デバイスでうまく使用されてきた。光触媒反応では、電子正孔対は酸化還元反応を促進するために直ちに使用されるが、問題は、電子正孔対が高速再結合に悩まされることである。光電気触媒反応では、酸化還元反応は空間的に分離しており、電気的に接続された２つの電極上で発生し、電子と正孔との間の再結合の数を減少させる。化学エネルギーへの光変換の収量を増加させるために、電位差が適用され得る。バイアス電圧を有するＰＥＣシステムは、電荷再結合の減少のみならず、対象の反応が発生するのに必要な追加のエネルギーを供給するという利点も有する。ＰＥＣシステムは、どの電極が光吸収光電極になるか、すなわちアノード、カソード、または両方に応じて、異なる構成を有することができる。
【０００７】
Ｍａｒｃ  Ｔ．Ｍ．Ｋｏｐｅｒによって非特許文献２で報告されたように、たとえば振動状態にあるときに、非平衡電気化学システムには非線形性が存在する。
【０００８】
一般に電気化学ノイズ（ＥＮ）と呼ばれる、腐食電極の電流および電位の自発的な変動もまた、様々な環境での腐食および抑制のメカニズムをより良く理解するために、過去２０年間にわたって広く研究されてきた。腐食において観察される電気化学ノイズの主な原因は、部分ファラデー電流、吸着または脱離プロセス、特に孔食の開始などの現象に起因する可能性があり、これらのすべてはランダムな特性を有する。これらの場合、変動が自発的に発生し、これらはいずれの場合も外部からシステム内に導入されていないことは、注目に値する。
【先行技術文献】
【非特許文献】
【０００９】
【非特許文献１】Ｊｏｕｒｎａｌ  ｏｆ  Ｐｈｙｓｉｃａｌ  Ｃｈｅｍｉｓｔｒｙ  Ａ，２０１３，Ｖｏｌ．１１７，１３９９９−１４００５
【非特許文献２】Ｊｏｕｒｎａｌ  ｏｆ  ｔｈｅ  Ｃｈｅｍｉｃａｌ  Ｓｏｃｉｅｔｙ，Ｆａｒａｄａｙ  Ｔｒａｎｓａｃｔｉｏｎｓ，１９９８，Ｖｏｌ．９４（１０），１３
【発明の概要】
【００１０】
本発明の第１の態様では、非振動状態で進行する非線形電気化学反応を誘発または改善するために電気化学デバイスを動作させる方法が提供され、電気化学デバイスは、作用電極、対電極、および少なくとも１つの電解質を含み、本方法は、電気化学デバイスの電位差に外因性確率的撹乱を意図的に供給するステップを含み、その結果、非振動状態で進行する非線形化学反応が誘発されるか、または電気化学デバイスで行われる非振動状態で進行する非線形電気化学反応の挙動が改善される。
【００１１】
外因性確率的撹乱は、電位差に対して意図的に供給され、これは絶対値が高く、あらゆる信号内に存在する本質的で内因性のノイズとは異なる。本出願の文脈で、「外因性撹乱」という表現は、制御され得ない本質的で内因性の撹乱とは異なる撹乱を指す。したがって、本明細書で意図的に供給される外因性確率的撹乱は印加された電位に依存せず、これは各パルスにおいて未知でランダムな大きさであるため、外部から制御されるが、選択された値（平均値）を中心として決定（制御）された分布に従っており、選択された値（平均値）は反応のＥｏｎｓｅｔの値の付近である。あらゆる電気化学システム内に存在する本質的で内因性のノイズ信号は、制御され得ない未知でランダムな大きさを示す。
【００１２】
本出願人が知る限り、非振動電気化学システムの電位差への、より具体的には光が電流電圧関係の役割も果たす非振動光電気化学システムの電位差への外因性確率的撹乱の意図的な適用は、従来技術では開示されていない。
【００１３】
確率共鳴またはコヒーレンス共鳴など、ノイズによって誘発される現象は、振動システムでのみ開示されており、非線形化学システムを含む純粋な散逸システムでは明らかに予想されていない。
【００１４】
驚くべきことに、電気化学反応の電位差への外因性確率的撹乱の導入は電流強度の増加を招くことが観察された。このため、電気化学デバイスの電位差に外因性確率的撹乱が適用されると、外因性確率的撹乱の不存在下で同じ大きさの電位差が電気化学デバイスに供給されるときに得られる電流強度よりも大きい電流強度が得られる。したがって、アノード反応の特定の場合、得られたより大きな電流強度の結果として、同じ時間にわたって電気化学デバイスの電位差に外因性確率的撹乱が供給されないときの標的分子の酸化度と比較して、同じ時間の後の標的分子の酸化度がより高くなる。あるいは、標的反応が標的分子の還元であるとき、同じ時間にわたって電気化学デバイスの電位差に外因性確率的撹乱が供給されないときの標的分子の還元度と比較して、同じ時間の後の標的分子の還元度がより高くなる。言い換えると、意図的に供給される外因性確率的撹乱の不存在下では、電位差への外因性確率的撹乱が意図的に供給される信号と比較して、同じ時間の後に同じ酸化度または還元度に到達するために、著しく大きい電位差が印加されなければならない。
【００１５】
したがって、電位差に対して意図的に供給される外因性確率的撹乱の存在下で、より高い電荷Ｑ（Ｑ＝Ｉ×ｔ）が実現されることが観察された。
【００１６】
本発明の第２の態様は、非振動状態で進行する非線形電気化学反応を誘発または改善するための電気化学デバイスであって、本デバイスは、
ｉ）第１の電気活性材料を含む作用電極と、
ｉｉ）第２の電気活性材料を含み、第１の電極から離隔して配置されている、対電極と、
ｉｉｉ）少なくとも１つの電解質と、
ｉｖ）電気化学デバイスの電位差に外因性確率的撹乱を供給する手段と、
を含み、
使用時に、非振動状態で進行する非線形化学反応が誘発されるように、電気化学デバイスの電位差に外因性確率的撹乱が供給される、電気化学デバイスである。
【００１７】
本発明の文脈で、「外因性確率的撹乱」という表現およびその変形は、本明細書では、「ノイズのある撹乱」または「ノイズ」とも表記され、これはあらゆる信号内に存在する本質的で内因性のノイズとは明確に区別できる。したがって、本明細書で呼ばれる外因性確率的撹乱は、電気化学システムの電位差に意図的に供給される付加的なノイズである。
【図面の簡単な説明】
【００１８】
以下の添付図面を参照して、本開示の非限定例が以下に記載される。
【００１９】
【図１】ＵＶ照射下での０．５ＭのＮａＯＨ中の実施例１のＴｉＯ２光アノードのサイクリックボルタンメトリーを示す。以下のクロノアンペロメトリー実験で適用されたいくつかのＥＷＥ平均値は、明確さのために矢印で示されている。
【図２】同じ標準偏差（σ＝０．２）およびノイズ適用間隔（Δｔ＝１秒）で、異なるμ（ＥＷＥ）について、ガウスホワイトノイズの存在下でクロノアンペロメトリーテストに沿って記録されたアノード電流強度平均値（Ｉ＞０）であって、電位差への外因性確率的撹乱（ノイズのある電位差）が供給される段階（黒い棒線）および電位差への確率的撹乱がない（ノイズのない電位差）段階（パターン付き棒線）の両方について推定されたアノード電流強度平均値（Ｉ＞０）を示す。
【図３】３つの異なるノイズ信号適用間隔：ａ）Δｔ＝０．０１秒；ｂ）Δｔ＝０．１秒；ｃ）Δｔ＝１秒について同じ平均値（ＥＷＥ＝−０．８０Ｖ対Ａｇ／ＡｇＣｌ）および標準偏差（σ＝０．２Ｖ）を有するガウスホワイトノイズの存在下でクロノアンペロメトリーテスト中に得られた制御パラメータ信号（左）および対応する電流強度（右）のプロファイルの拡大図を示す。
【図４】３つの異なるΔｔ：ａ）Δｔ＝０．０１秒；ｂ）Δｔ＝０．１秒；ｃ）Δｔ＝１秒について同じ平均値ｍ（ＥＷＥ＝−０．８０Ｖ対Ａｇ／ＡｇＣｌ）および標準偏差（σ＝０．２Ｖ）を有するガウスホワイトノイズの存在下でのクロノアンペロメトリーテストの制御パラメータ値（左、ＥＷＥ）および対応するモニタ対象信号（右、電流強度）の分布を示すヒストグラムを示す。
【図５】３つの異なるΔｔ：ａ）Δｔ＝０．０１秒；ｂ）Δｔ＝０．１秒；ｃ）Δｔ＝１秒について固定平均値μ（ＥＷＥ＝−０．８０Ｖ対Ａｇ／ＡｇＣｌ）および標準偏差（σ＝０．２Ｖ）を有するガウスホワイトノイズの存在下でのクロノアンペロメトリーテストにおける蓄積電荷（Ｑ，ｍＣ＝ｍＡ×ｓ）の推定のための曲線の積分を示す電流強度プロファイルの拡大図を示す。
【図６】メチレンブルー（０．００５ｇ／Ｌ）の存在下での０．１ＭのＫ２ＳＯ４中のＴｉＯ２光アノードのＵＶ照射下のサイクリックボルタンメトリーを示す。矢印は、クロノアンペロメトリーテストで適用されたＥＷＥ値を示す。
【図７】供給される外因性確率的撹乱の不存在下の異なる反応条件でのメチレンブルー濃度（％）の変化を示す：ａ）ＵＶ；ｂ）ＵＶ＋ＴｉＯ２；ｃ）ＴｉＯ２＋ＥＷＥ（−０．２Ｖ対Ａｇ／ＡｇＣｌ）；ｄ）ＵＶ＋ＴｉＯ２＋ＥＷＥ（−０．２Ｖ対Ａｇ／ＡｇＣｌ）；ｅ）ＵＶ＋ＴｉＯ２＋ＥＷＥ（＋０．４Ｖ対Ａｇ／ＡｇＣｌ）；ｆ）ＵＶ＋ＴｉＯ２＋ＥＷＥ（＋０．８Ｖ対Ａｇ／ＡｇＣｌ）。
【図８】ＵＶ照射下でＴｉＯ２光電極上での酸化中のメチレンブルー濃度（％）の変化を示しており、供給される外因性確率的撹乱の不存在下で作用電極電位ＥＷＥ＝−０．２Ｖ対Ａｇ／ＡｇＣｌを適用した場合（星印）、供給される外因性確率的撹乱の不存在下でＥＷＥ＝０．８Ｖ対Ａｇ／ＡｇＣｌを適用した場合（丸印）、およびμ（ＥＷＥ）＝０．２Ｖ、σ＝０．３、Δｔ＝１秒でＥＷＥ値にガウスホワイトノイズを適用した場合（四角印）である。
【図９】供給される外因性確率的撹乱の不存在下（白線）およびガウスホワイトノイズの存在下（黒線）の両方の作用電極電位（ａ）および電流強度（ｂ）変化を示す。
【図１０】供給される外因性確率的撹乱の不存在下でのＥＷＥ＝０．８Ｖ対Ａｇ／ＡｇＣｌでの反応およびμ（ＥＷＥ）＝−０．２Ｖ対Ａｇ／ＡｇＣｌでのガウスホワイトノイズの存在下の反応の両方の作用電極電位（ａ）および電流強度（ｂ）を示す。
【図１１】ある期間にわたる蓄積電荷の推定のためのＩ−ｔ曲線の積分（１ｍＣ＝１ｍＡ×ｓ）を示す。３時間の実験中に蓄積されたアノード電流（Ｉ＞０）の推定が示され、Ｉ−ｔ曲線の下の面積で表される：ａ）供給される外因性確率的撹乱の不存在下でＥＷＥ＝−０．２Ｖ対Ａｇ／ＡｇＣｌ；ｂ）μ（ＥＷＥ）＝−０．２Ｖ対Ａｇ／ＡｇＣｌにおけるガウスホワイトノイズの存在下で、挿入図は曲線の下の積分面積の詳細を示す；ｃ）供給される外因性確率的撹乱の不存在下でＥＷＥ＝０．８Ｖ対Ａｇ／ＡｇＣｌ。
【図１２】異なるタイプの供給される外因性確率的撹乱および対応する記録済み電流強度信号によって変更されたＥＷＥ信号のプロファイル：ａ）コンスタントホワイトノイズ（振幅＝０．３）、ｂ）ピンクノイズ（振幅＝０．８）を示す。破線は、供給される外因性確率的撹乱の不存在下でのプロファイルを表す。
【図１３】ＵＶ照射下でＴｉＯ２光電極上での酸化中のメチレンブルー濃度（％）の変化を示しており、μ（ＥＷＥ＝０．２Ｖ対Ａｇ／ＡｇＣｌ、σ＝０．３、Δｔ＝１秒でＥＷＥのガウスホワイトノイズ（四角印で表す）；μ（ＥＷＥ）＝０．２Ｖ対Ａｇ／ＡｇＣｌ、振幅＝０．３、Δｔ＝１秒でコンスタントホワイトノイズ（星印で表す）；およびμ（ＥＷＥ）＝０．２Ｖ対Ａｇ／ＡｇＣｌ、振幅＝０．８、Δｔ＝１秒でピンクノイズ（丸印で表す）を適用し場合のメチレンブルー濃度（％）の変化を示す。
【図１４】シミュレートされた太陽光の下での０．５ＭのＨ２ＳＯ４中のＳｉ系光カソードのサイクリックボルタンメトリーを示す。クロノアンペロメトリーテストで適用された３つの異なるＥＷＥ値は、矢印で示されている。
【図１５】ａ）ガウスホワイトノイズ（σ＝０．３、Δｔ＝１秒）；ｂ）コンスタントホワイトノイズ（振幅＝０．３、Δｔ＝１秒）；およびｃ）ピンクノイズ（振幅＝０．８、Δｔ＝１秒）について、供給される外因性確率的撹乱中（黒い棒線）および供給される外因性確率的撹乱段階の不存在下（パターン付き棒線）の両方での、クロノアンペロメトリーテストに沿って記録されたカソード電流強度平均値（Ｉ＜０）を示している。
【図１６】０．５ＭのＮａＯＨ中のＰｔ電極のサイクリックボルタンメトリーを示す。クロノアンペロメトリーテストで適用された３つの異なるＥＷＥ値は、矢印で示されている。
【図１７】ａ）ガウスホワイトノイズ（σ＝０．３、Δｔ＝１秒）；ｂ）コンスタントホワイトノイズ（振幅＝０．３、Δｔ＝１秒）；およびｃ）ピンクノイズ（振幅＝０．８、Δｔ＝１秒）について、供給される外因性確率的撹乱中（黒い棒線）および供給される外因性確率的撹乱段階の不存在下（パターン付き棒線）の両方での、クロノアンペロメトリーテストに沿って記録されたアノード電流強度平均値（Ｉ＞０）を示している。
【図１８】電極（左）および光電極（右）のＩ−Ｖ曲線のプロファイルの概略図を示す。
【図１９】異なる条件でのＰｔ上での酸化の間のメチレンブルー濃度（％）の変化を示す：ａ）供給される外因性確率的撹乱の不存在下でのＥＷＥ＝１．０Ｖ対Ａｇ／ＡｇＣｌ（丸印）；ｂ）供給される外因性確率的撹乱の不存在下でのＥＷＥ＝０．６Ｖ対Ａｇ／ＡｇＣｌ（星印）；およびｃ）ＥＷＥへのガウスホワイトノイズの導入、μ（ＥＷＥ）＝０．６Ｖ対Ａｇ／ＡｇＣｌ、σ＝０．３、Δｔ＝１秒。
【発明を実施するための形態】
【００２０】
確率的撹乱（ノイズ）はランダム信号なので、様々なパラメトリックおよび統計的特性によって記述され得る。ノイズの数学モデルはいわゆる確率過程であり、これは一連のランダムイベントとして定義される。パワースペクトル密度（周波数スペクトルのパワーおよび分布、ＰＳＤ）は、様々なタイプのノイズを区別するために使用され得る特性の１つである。ＰＳＤが平坦ではない場合には、ノイズは「有色（カラード；colored）」（相関）であると言われる。一方、ホワイトノイズは、２つの異なる時間におけるその信号値が無相関であるという事実によって特徴付けられる、無限のランダム信号（確率過程）である。結果的に、周波数帯域全体にわたるそのパワースペクトル密度（ＰＳＤ）は一定であり、したがってそのグラフは平坦である。これは、信号がすべての周波数を含み、これらはすべて同じ一定のパワーを示すことを意味する。言い換えると、ホワイトノイズは無相関信号であり、つまり、時間軸において、信号は、互いに何の相関もない値を取る。ＰＳＤの形状に応じて、異なるタイプの有色ノイズが定義される。
【００２１】
本発明の文脈では、パルスとノイズとを区別することは重要である。パルスは固定振幅を有し、有限時間（有限値または確定関数）によって分離されるが、ランダム信号（ノイズ）の場合、特性が全く異なる（無相関値またはランダム相関）。外因性確率的撹乱信号（ノイズのある信号）の場合、エネルギーを緩和または散逸させる時間をシステムに与えず、確率的撹乱は最低量のエネルギーを使用してシステムの励起を維持する。
【００２２】
加えて、振動状態で進行する化学反応と非振動状態で進行する化学反応との違いを考慮に入れるべきである。すべての既知の化学振動子の反応メカニズムは、少なくとも３つの共通の特徴を有する。第一に、振動が発生している間、化学混合物は平衡からほど遠く、そのエネルギーが振動する「サイドショー（ｓｉｄｅｓｈｏｗ）」を駆動するエネルギー放出反応が発生する。第二に、エネルギー放出反応は少なくとも２つの異なる経路を辿ることができ、反応は、１つの経路から別の経路に周期的に切り替わる。第三に、これらの経路のうちの１つは、特定の中間体を生成し、別の経路はそれを消費し、この中間体の濃度は、１つの経路から別の経路に切り替わる「トリガ」として機能する。前記中間体の濃度が低いとき、反応は生成経路を辿り、比較的高い濃度の中間体となる。中間体の濃度が高いとき、反応は消費経路に切り替わり、中間体の濃度は低下する。最終的に、反応は生成経路に戻る。反応は、１つの経路から別の経路に繰り返し切り替わる。
【００２３】
非振動状態で進行する化学反応は散逸システムであり、システム変数は調和関数に従わず（これらは「緩和振動」に対応する）、システムは平衡状態から離れている。
【００２４】
本明細書で使用される際に、用語「ノイズのある電位」は、パワースペクトル密度がノイズのタイプ（確率的撹乱）に依存する、平均値の周りで変動する電位の一連のランダム値を指す。
【００２５】
電気化学反応は、電極間の電流と印加電圧との間の非線形関係によって証明されるように、非線形ダイナミクスを呈する。
【００２６】
電気化学システムは、たとえば、３電極システムのセル電圧または作用電極電位を変更することによって、平衡状態から離れて容易に駆動され得る。電極動力学は、電位に対する電流の依存の決定に関係する。
【００２７】
具体的には、光電気化学システムでは、Ｉ−Ｖ曲線は、異なる領域が記述され得るシグモイド形状を有し、Ｅｏｎｓｅｔ近傍の第１の領域は活性化によって制御され、中間領域は混合制御によって支配され、印加された電位が高いほど測定される電流強度も高くなり、最後の領域は拡散によって制御され、電流はもはや電位に依存しない。
【００２８】
本明細書で使用される際に、用語「散逸状態」は、熱力学的平衡から外れて動作し、エネルギーおよび物質を環境と交換するシステムを指す。
【００２９】
本明細書で使用される際に、用語「非振動状態」は、変数が周期的反復関数に従わないシステムの状態を指す。
【００３０】
本明細書で使用される際に、用語「ガウスノイズパターン」は、ガウス関数によって記述されるノイズ信号を指す。言い換えると、ガウスノイズはガウス確率密度関数を有するノイズであり、ガウス確率変数ｚの確率密度関数ｐは以下の式によって与えられる。
2021507987.tif 000002
ここで、μは平均値を表し、ｓはノイズ信号の標準偏差を表す。
【００３１】
上述のように、本発明は、非振動状態で進行しながら化学動力学の性質に基づいて非線形化学反応の望ましい挙動を選択的に誘発または改善するために電気化学デバイスを動作させる方法に関し、本方法は、電気化学デバイスの電位差に外因性確率的撹乱を供給し、それにより、非線形化学反応が非振動状態で進行しているときに特定の効果が確率信号によって非線形化学反応において誘発または改善されるステップを含む。
【００３２】
システムがＥｏｎｓｅｔの周辺で動作しているがＥＷＥはＥｏｎｓｅｔ以下であり、本発明に従って電位差に外因性確率的撹乱を供給するとき、システムは、外因性確率的撹乱の不存在下での無電流強度状態（したがって反応は発生しない）から、供給される外因性確率的撹乱の存在下での反応の誘発に移行する。システムがＥｏｎｓｅｔよりも上で動作しているとき、反応は供給される外因性確率的撹乱の不存在下で起こるが、外因性確率的撹乱が供給されると、望ましい挙動が誘発または改善される。望ましい挙動の例は、反応の効率、反応生成物の分布などである。
【００３３】
本発明は、非振動状態で進行する非線形化学反応を誘発または改善するために電気化学デバイスを動作させる方法を提供し、電気化学デバイスは、作用電極、対電極、および少なくとも１つの電解質を含み、本方法は、電気化学デバイスの電位差に外因性確率的撹乱を意図的に供給するステップを含む。電気化学デバイスの構成のいくつかの例によれば、これは少なくとも作用電極および対電極、ならびに少なくとも１つの電解質を含み、本方法は、電気化学デバイスの電位差に外因性確率的撹乱（外因性で制御可能なノイズ信号）を供給し、それにより非振動状態で進行する非線形化学反応が誘発されるステップを含む。
【００３４】
いくつかの例によれば、電気化学デバイスは、少なくとも作用電極、対電極、および基準電極、ならびに少なくとも１つの電解質を含み、本方法は、基準電極に対する作用電極の電位に外因性確率的撹乱を意図的に与えることによって、電気化学デバイスの電位差に外因性確率的撹乱を供給し、それにより非振動状態で進行する非線形化学反応が誘発されるステップを含む。
【００３５】
本発明の電気化学デバイスを動作させるプロセスによれば、印加電圧に外因性確率的撹乱を導入することによって、このような外因性確率的撹乱の不存在下では電流が得られない電圧で電流強度が測定されることが、予想外に観察された。この効果は電極開始電位（Ｅｏｎｓｅｔ）の周囲で特に関係があり、外因性確率的撹乱の不存在下（ノイズなし）で得られた電流強度値と供給される外因性確率的撹乱の存在下（ノイズあり）期間で得られた電流強度値との比率がＥｏｎｓｅｔの近傍においてより著しいことを意味している。現象（電気化学反応）が発生し始める電位が、電流開始電位（Ｅｏｎｓｅｔ）である。この増大は、通常は電気化学実験で干渉と見なされる二重層充電電流（容量電流）に起因し得る。それにもかかわらず、定量化実験は、観察された電流の増加は電極の性能の改善に変換されることを証明した。このため、いくつかの例によれば、本発明の電気化学デバイスを動作させる方法によって電位差に意図的に供給される外因性確率的撹乱は、−１Ｖ≦Ｅｏｎｓｅｔ≦＋１Ｖの範囲内、好ましくは−０．５Ｖ≦Ｅｏｎｓｅｔ≦＋０．５Ｖの範囲内、より好ましくは−０．２Ｖ≦Ｅｏｎｓｅｔ≦＋０．２Ｖの範囲内、特に好ましくは−０．０４Ｖ≦Ｅｏｎｓｅｔ≦＋０．０４Ｖの範囲内である。
【００３６】
本発明の方法のいくつかの例によれば、外因性確率的撹乱の適用間隔は、０．００１秒から５秒、好ましくは０．０１秒から３秒、より好ましくは０．０５秒から１．５秒である。特定の実施形態は、０．０１秒から３秒、あるいは０．０１秒から１．５秒の外因性確率的撹乱の適用間隔に関する。
【００３７】
電気化学システムの電位差に供給される外因性確率的撹乱は、非振動システム内の活性化エネルギーを減少させることも観察されており、これは電気化学反応において何らかの方法で触媒として作用する。したがって、本発明の態様によれば、非振動状態で進行する非線形電気化学反応を誘発または改善するための、電位差（ノイズのある電位差）に供給される外因性確率的撹乱の触媒としての使用が提供される。
【００３８】
観察された効果は、他の電気化学および光電気化学プロセスでも意味があると予想される。
【００３９】
本発明のいくつかの例によれば、本方法は、
ｉ）非振動状態で進行する非線形化学反応を誘発するために必要とされる電気化学デバイスに供給されるノイズのない電位差（すなわち電位差に意図的に供給される外因性確率的撹乱の不存在下の電位差）を特定し、こうして第１の電流強度を取得する、ステップと、
ｉｉ）ノイズのある電位差を電気化学デバイスに供給（すなわち外因性確率的撹乱を電位差に供給）し、こうして第２の電流強度を取得する、ステップと、
をさらに含み、
これらのステップは、ｉｉ）で供給されるノイズのある電位差が、ｉ）で先に特定された第１の電位差よりも低くなり、ｉｉ）で取得された電流強度が、ｉ）で取得された第１の電流強度よりも大きくなるように行われ、これによって非振動状態で進行する非線形化学反応が誘発される。
【００４０】
本発明の文脈において、「より低いノイズのある電位差」は、「絶対値がより小さい」電位差に外因性確率的撹乱を意図的に供給することから生じる電位差を指し、一方で「より大きいノイズのある電位差」は、「絶対値がより高い」電位差に外因性確率的撹乱を意図的に供給することから生じる電位差を指す。
【００４１】
本発明の文脈において、ノイズのある電位差を電気化学デバイスに供給することは、基準電極に対して作用電極に供給される電位差に外因性確率的撹乱が意図的に供給されることを意味し、作用電極と対電極との間で電流が測定され、作用電極がアノードであるときに対電極はカソードとして機能し、他方では、作用電極がカソードであるときに対電極はアノードとして機能する。あるいは、２電極システムが使用されるとき、２つの電極間で電位差および電流が確立される。
【００４２】
本発明のいくつかの例によれば、意図的に供給される外因性確率的撹乱は、コンスタント（一定の）ホワイトノイズパターン、有色ノイズパターン、またはガウスノイズパターンに従ってもよい。いくつかの特定の例によれば意図的に供給される外因性確率的撹乱は、コンスタントホワイトノイズパターン、ピンクノイズパターン、またはガウスホワイトノイズパターンに従ってもよい。
【００４３】
本発明のいくつかの例では、作用電極はアノードとして機能し、これにより、その表面上で標的分子の酸化反応が起こる。
【００４４】
あるいは、いくつかの他の例では、作用電極はカソードとして機能し、これにより、その表面上で標的分子の還元反応が起こる。
【００４５】
いくつかの好適な例によれば、動作の方法は、光電極の光触媒特性も利用するために、照射下で行われる。
【００４６】
いくつかの例では、光電極は、金属、金属酸化物もしくは金属水酸化物、金属窒化物、金属リン化物、または導電性ポリマーから選択され得る、光電活性材料製、半導体製の光電気触媒層を含む。これらの場合、電子正孔対の形態の電荷キャリアが照射下の半導体内で生成され、生成された少数キャリアは半導体−電解質の界面に到達し、そこで酸化還元反応に関与する。
【００４７】
いくつかの他の例では、光電極は、照射下で電荷キャリアを生成できる光活性材、および電気触媒を少なくとも含む、異なる構成要素を含む。電気触媒は、当業者にとって明確な選択である光電気化学デバイスの内部で実行される反応に応じて選択され得る。
【００４８】
光電極は、前面から、前面と対向する裏面まで延在する。このため、本発明のいくつかの例によれば、光電極は、使用時に、電気化学セルの少なくとも１つの電解質にも接触するその前面を入射光が照射するか、あるいは、入射光がその裏面を照射し且つその前面が電気化学セルの少なくとも１つの電解質と接触するように、配置されている。
【００４９】
いくつかの例では、電気触媒は、水を水素に還元できる水素発生反応（ＨＥＲ）触媒、またはＣＯ２をＣＯ、ＣＨ４、ＨＣＯＯＨ、およびＣ２Ｈ４などの生成物に還元できるＣＯ２還元触媒から選択された触媒から作製されていてもよい。別の場合には、たとえば水溶液中の硝酸塩および亜硝酸塩など、他の触媒が予測され得る。
【００５０】
いくつかの例によれば、電気触媒は、酸素発生反応（ＯＥＲ）触媒から選択された触媒から作製されていてもよい。ＯＥＲ触媒は、水を酸素に酸化することができる。これらの触媒の例は、ニッケル（Ｎｉ）、鉄−ニッケル合金（Ｎｉ−Ｆｅ）、モリブデン（Ｍｏ）、鉄（Ｆｅ）、イリジウム（Ｉｒ）、タンタル（Ｔａ）、ルテニウム（Ｒｕ）、およびその合金、水酸化物、酸化物を含み得る。別の場合には、たとえば水溶液中の汚染物質の電気酸化のための触媒など、他の触媒が予測され得る。
【００５１】
いずれの場合も、電気触媒の選択は、電気化学セル内で実行される反応、すなわち還元または酸化される標的分子に依存し得る。大まかに言えば、光電極が光アノードである場合には、たとえば水を酸素に酸化することができるＯＥＲ触媒などの優れた酸素発生体が望ましい。光電極が光カソードである場合には、水を水素に還元できる電気触媒（ＨＥＲ触媒）が望ましい。あるいは、ＣＯ２がギ酸に還元されるとき、Ｓｎ系電気触媒など、ＣＯ２を貴重な生成物に還元できる電気触媒が望ましい。
【００５２】
一般に、望ましい酸化または還元反応に適した電気触媒を提供することを目的とする。電気触媒は、活性表面積を拡大し、こうして電解質との接触面での電子移動を増大させるために、金属メッシュまたはフォームとして、直接電極の表面に、保護コーティングに、またはより多孔質で導電性の基板上に、いくつかの方法で堆積され得る。
【００５３】
別の実施形態では、光電気化学デバイス内で実行されると予想される反応に応じて、支持電解質は、式ＭｍＹｎの塩を含んでもよく、ここでＭはリチウム、カリウム、ナトリウム、マグネシウム、カルシウム、およびストロンチウムから選択されてもよく、Ｙは、水酸化物イオン、またはハロゲン化物、硫酸塩、炭酸塩、重炭酸塩、硝酸塩、塩素酸塩、およびリン酸塩から選択される鉱酸に由来する対イオンのいずれかであり得る。これらの場合のうちのいくつかでは、電解質は、ＮａＯＨ、ＫＯＨ、Ｈ２ＳＯ４、ＫＣｌ、ＨＣｌ、ＫＣｌＯ４、Ｈ３ＰＯ４、ＮａＨＣＯ３、ＮａＣＯ２ＣＨ３、ＫＨＣＯ３、Ｋ２ＣＯ３、Ｋ２ＨＰＯ４、Ｋ２ＳＯ４、およびＮａ２ＳＯ４から選択され得る。
【００５４】
いくつかの実施形態では、入射光は、自然太陽光、または半導体、光活性材料の吸収範囲を含む任意のタイプの放射源であり得る。これは、太陽スペクトルの中心範囲内の波長を有する実質的に任意の放射源を意味する。一般に、３００〜１１００ｎｍ領域の波長を含む入射光が使用され得る。
【００５５】
本発明の第２の態様のいくつかの例によれば、非振動状態で進行する非線形電気化学反応を誘発または改善するための電気化学デバイスが提供され、本デバイスは、
ｉ）第１の電気活性材料を含む作用電極と、
ｉｉ）第２の電気活性材料を含み、作用電極から離隔して配置されている、対電極と、
ｉｉｉ）基準電極と、
ｉｖ）少なくとも１つの電解質と、
ｖ）電気化学デバイスの電位差（ノイズのある電位差）に外因性確率的撹乱を意図的に供給する手段と、
を含み、
使用時に、作用電極の電圧に外因性確率的撹乱を意図的に与えることによって、外因性確率的撹乱が電気化学デバイスの電位差に意図的に供給され、それは、非振動状態で進行する非線形化学反応が誘発または改善されるように、基準電極に対する電位差に外因性確率的撹乱を供給することから生じる。
【００５６】
本発明の電気化学デバイスに関して、いくつかの例によれば、作用電極は第１の区画に閉じ込められ、対電極は第２の区画に閉じ込められ、電気化学セルは電解質流を含み得る。
【００５７】
したがって、作用電極がアノードとして機能し、対電極がカソードとして機能するこれらの例によれば、
ｉ）作用電極はアノード区画に閉じ込められ、作用電極は、アノードとして機能するアノード材料を含むアノード支持フレーム、流体分配フレーム、および１つ以上のアノードガスケットを含み、
ｉｉ）対電極はカソード区画に閉じ込められ、対電極は、カソードとして機能するカソード材料を含むカソード支持フレーム、流体分配フレーム、および１つ以上のカソードガスケットを含み、
ｉｉｉ）オプションで、電気化学デバイスは、基準電極をさらに含み得る。
【００５８】
一方、作用電極がカソードとして機能し、対電極がアノードとして機能するこれらの例によれば、
ｉ）作用電極はカソード区画に閉じ込められ、作用電極は、カソードとして機能するカソード材料を含むカソード支持フレーム、流体分配フレーム、および１つ以上のカソードガスケットを含み、
ｉｉ）対電極はアノード区画に閉じ込められ、対電極は、アノードとして機能するアノード材料を含むアノード支持フレーム、流体分配フレーム、および１つ以上のアノードガスケットを含み、
ｉｉｉ）オプションで、電気化学デバイスは、基準電極をさらに含み得る。
【００５９】
したがって、本発明のいくつかの例によれば、電気化学デバイスでは、作用電極または対電極の少なくとも１つは光活性材料を含む。好適な例によれば、作用電極は、光アノードとして機能する光触媒アノード材料を含む。
【００６０】
本発明のいくつかの例によれば、電気化学デバイスにおいて、作用電極は光アノードとして機能する光触媒アノード材料を含み、カソード材料は、ＣＯ２固定化電気触媒材料を有する導電性多孔質電極である。
【００６１】
したがって、本発明のいくつかの例によれば、電気化学デバイスは、光アノードとして機能する光電活性アノード材料を含む作用電極と、カソードとして機能するカソード材料を含む対電極とを含み、カソード材料は、ＣＯ２固定化電気触媒材料を有する導電性多孔質電極である。
【００６２】
本発明の具体例では、電気化学デバイスは、
ａ）カソードとして機能するカソード材料を含むカソード支持フレーム、流体分配フレーム、および１つ以上のカソードガスケットを含むカソード区画と、
ｂ）アノード電極として機能するアノード材料を含むアノード支持フレーム、流体分配フレーム、および１つ以上のアノードガスケットを含むアノード区画と、
ｃ）カソード区画とアノード区画との間に配置されたイオン交換セパレータと、
ｄ）電気化学デバイスの電位差に外因性確率的撹乱を意図的に供給する手段と、
を含み、
流体分配フレーム、カソードガスケット、またはアノードガスケットはそれぞれ、使用時に、入口ポートを通じてカソード区画内またはアノード区画内にカソード液またはアノード液が導入されることを可能にし、出口ポートを通じてそれぞれカソード液またはアノード液および生成物が一緒に排出されることを可能にするように、配置されている。こうして、使用時に、非振動状態で進行する非線形化学反応の誘発または改善が得られる。
【００６３】
本発明のいくつかの具体例によれば、電気化学デバイスにおいて、
ｉ）カソード材料は水素発生反応（ＨＥＲ）固定化電気触媒材料を有する電極であり、
ｉｉ）流体分配フレーム、カソードガスケット、またはアノードガスケットはそれぞれ、使用時に、入口ポートを通じてカソード区画内またはアノード区画内にカソード液またはアノード液が導入されることを可能にし、出口ポートを通じてそれぞれカソード液またはアノード液および生成物が一緒に排出されることを可能にするように、配置されており、
ｉｉｉ）アノード材料は、酸素発生反応（ＯＥＲ）電気触媒材料を有する電極である。こうして、使用時に、非振動状態で進行する非線形化学反応は、電気化学デバイスで誘発または改善される。
【００６４】
本明細書ではいくつかの例のみが開示されているが、他の代替例、変形例、使用例、および／またはこれらの同等物も可能である。さらに、記載された例のすべての可能な組み合わせも網羅される。したがって、本開示の範囲は具体例によって限定されるべきではなく、請求項の公正な読み取りによってのみ決定されるべきである。
【００６５】
実施例１
ＴｉＯ２上の酸素発生反応（ＯＥＲ）。ガウスホワイトノイズパターンに従う外因性確率的撹乱の意図的な供給。
【００６６】
リニアスキャンジェネレータが設けられたＢｉｏ−Ｌｏｇｉｃ  ＳＰ−３００ポテンショスタット（ＥＣ−Ｌａｂ  ｓｏｆｔｗａｒｅ）に接続された市販の３電極石英セル（Ｐｉｎｅ  Ｒｅｓｅａｒｃｈ  Ｉｎｓｔｒｕｍｅｎｔａｔｉｏｎ）で、光電気化学（ＰＥＣ）測定を行った。電解質として０．５ＭのＮａＯＨ溶液（２５０ｍＬ）、対電極としてコイル状Ｐｔ、基準電極としてダブルジャンクション型Ａｇ／ＡｇＣｌ（１０％ＫＮＯ３充填液）を使用した。Ａｇ／ＡｇＣｌ基準電極の光分解を回避するために、実験中はこれをテフロン（登録商標）テープで覆った。作用電極であるＴｉＯ２系光アノード（５．２〜５．３ｃｍ２）をワニ口クリップに取り付け、ＵＶ光源の経路に保持した。（Ｉｎｔｅｒｎａｔｉｏｎａｌ  Ｊｏｕｒｎａｌ  ｏｆ  Ｈｙｄｒｏｇｅｎ  Ｅｎｅｒｇｙ，２０１３，Ｖｏｌ．３８，２９７９−２９８５）に記載されるような水熱処理でフッ素ドープ酸化スズ（ＦＴＯ）上にＴｉＯ２ナノロッドを成長させることによって、光電極を調製した。
【００６７】
放射線源として、実装されたＵＶ  ＬＥＤを使用した（３８５ｎｍ，Ｔｈｏｒｌａｂｓ）。以後に記載されるすべての実験で、ＵＶ  ＬＥＤ出力をλ＝３８５ｎｍで約１７〜１８ｍＡ／ｃｍ２の放射強度に設定した。サーモパイル検出器（Ｇｅｎｔｅｃ−ＥＯ）によって強度を測定した。
【００６８】
同じネットワークでＵＶ  ＬＥＤコントローラおよびポテンショスタットを制御およびモニタできるようにするために、ＬａｂＶｉｅｗ（登録商標）（Ｎａｔｉｏｎａｌ  Ｉｎｓｔｒｕｍｅｎｔｓ）アプリケーションが開発された。さらに重要なことに、ＬａｂＶｉｅｗは、システムの電位に外因性確率的撹乱（ノイズ信号）を意図的に導入することを可能にした。
【００６９】
この仮想装置は、光化学、電気化学、または光電気化学実験を行うことを可能にした。
【００７０】
光電気化学システムに外因性確率的撹乱を導入する前に、これを徹底的に特性評価した。
【００７１】
３電極構成を使用したので、このセットアップはセルの半分しか測定しないことを意味しており、それに電流を流すことでその基準電極の安定性を損なうことなく作用電極（ＥＷＥ）の電位を測定できるようになった。電流は、作用電極と対電極との間に流れる。この構成により、信頼でき且つ性格に特定の反応を研究することができる。このため、これは電気化学実験で使用される最も一般的なセットアップである。一方、３電極スケールは作用電極（ＷＥ）と基準電極（ＲＥ）との間のハーフセル電圧しか表さないので、電力変換効率を計算するために３電極Ｉ−Ｖ測定を利用することはできない。
【００７２】
この場合、この研究で使用された作用電極はアノード（光アノード）として機能し、水分子または酸素含有アニオンはＯ２ガスに変換された（酸化）。アノードでのこの半反応は、ＣＯ２還元および水分解プロセスの両方に共通である。
アノード（酸化）：２Ｈ２Ｏ（Ｉ）→Ｏ２（ｇ）＋４Ｈ＋（ａｑ）＋４ｅ−
【００７３】
同じ半反応を塩基で平衡化した。
アノード（酸化）：４ＯＨ−（ａｑ）→Ｏ２（ｇ）＋２Ｈ２Ｏ（Ｉ）＋４ｅ−
【００７４】
システムの予備的な電気化学特性評価：
【００７５】
ボルタンメトリー実験では、電位が変化したときの電流を測定することによって得られる分析物のハーフセル反応性を調査する。我々のシステムを特性評価するために、外因性確率的撹乱の導入に先立って、電位をサイクルすることによってサイクリックボルタンメトリー（ＣＶ）を実行し、電位のスキャン中に作用電極での電流を測定することによってサイクリックボルタモグラムを取得する。ＵＶ照射下のＴｉＯ２光電極のＣＶは図１に示され、ここで、以下に記載されるクロノアンペロメトリー実験で適用されるＥＷＥ平均値が示されている。クロノアンペロメトリーは、電流強度が時間関数として測定される電気化学的手法であり、制御パラメータは作用電極の電位である。
【００７６】
図１で観察されるように、ＣＶはシグモイド形状のパターンに従い、したがってこれは非線形化学反応に対応し、これは、曲線の中間領域に連続する直線性があるという事実にもかかわらず、直線関係を有するものとは非常に異なる式に従う。
【００７７】
バンドギャップ動作電位以上のエネルギーが照射されると、水性溶液中のｎ型電極の少数正孔キャリアは、Ｏ２／Ｈ２Ｏ結合のポテンシャルよりも低い電位で、電極−電解質の界面で酸素発生反応（ＯＥＲ）を引き起こす。現象が発生し始める電位は、光電流開始電位（Ｅｏｎｓｅｔ）である。光電流開始電位と対象の可逆的酸化還元電位（Ｅ０）との差は、開始電圧（Ｖｏｎｓｅｔ）である。
【００７８】
電位差への外因性確率的撹乱（この例ではガウスホワイトノイズ）の適用：
【００７９】
特定の外因性確率的撹乱であるガウスホワイトノイズを導入する測定を、ＴｉＯ２光電極で行った。以下に結果が記載される実験では、外因性確率的撹乱が導入される制御パラメータは作用電極電位（ＥＷＥ，Ｖ）であり、モニタされたパラメータは結果的に得られた電流強度（Ｉ，ｍＡ）であった。０．００５秒（ｄｔ）ごとにデータを記録した。
【００８０】
ガウスホワイトノイズパラメータ、すなわち平均値（μ）および標準偏差（σ）は変更することができる。
【００８１】
ノイズシーケンスの１つのイベントの持続時間であるノイズ適用間隔（Δｔ）は、考慮すべきもう１つのパラメータである。
【００８２】
以下の実験パラメータを定義した：
−外因性確率的撹乱（ノイズ）のタイプ：ガウスホワイトノイズ
−総実験時間：３１０秒
ｉ）第１段階：ノイズなしで５秒
ｉｉ）第２段階：ノイズありで３００秒
ｉｉｉ）第３段階：ノイズなしで５秒
【００８３】
外因性確率的撹乱（ノイズ）の適用。電気化学応答へのＥＷＥ平均値（μ）の影響：
【００８４】
研究において標的のＥＷＥ範囲を選択するために、我々の光電極を特徴付けるＣＶに焦点を当てた。照射下の光アノードのＩ−Ｖ曲線の開始電位の近傍における平均ＥＷＥ値（μ）を選択した（Ｅｏｎｓｅｔ≒−０．８０Ｖ対Ａｇ／ＡｇＣｌ）。ガウスホワイトノイズの存在下での実験を、同一の標準偏差（σ＝０．３）およびノイズ適用間隔（Δｔ＝１秒）で、観察されたＥｏｎｓｅｔ近傍の様々なμ（ＥＷＥ）で実行した（図２）。異なる実験からの結果の分析を容易にするために、クロノアンペロメトリーテストに沿って記録されたアノード電流強度平均値（Ｉ＞０）を、外因性確率的撹乱が適用される（ノイズ）期間および外因性確率的撹乱の不存在下（ノイズなし）の両方の段階で推定した（図２）。
【００８５】
ノイズなし段階（定常状態の値）に注目すると、光アノードから予測できるように、負の電位が小さくなると電流強度の増大が観察され、正の電流強度値はＥＷＥ≧Ｅｏｎｓｅｔでのみ得られる。
【００８６】
外因性確率的撹乱（ノイズ）の適用：電気化学応答へのノイズ適用間隔（Δｔ）の影響：
【００８７】
固定の平均値μ（ＥＷＥ＝−０．８０Ｖ対Ａｇ／ＡｇＣｌ）および標準偏差σ＝０．２Ｖで、ノイズ信号適用間隔の影響を調べた。制御パラメータ信号のプロファイル、および３つの異なるノイズ信号適用間隔で取得された電流強度プロファイルの拡大図が示されている：ａ）Δｔ＝０．０１秒；ｂ）Δｔ＝０．１秒；ｃ）Δｔ＝１秒（３参照）。
【００８８】
固定の平均値μ（ＥＷＥ＝−０．８０Ｖ対Ａｇ／ＡｇＣｌ）および標準偏差σ＝０．２Ｖでの３つの異なるΔｔについて、制御パラメータ値（ＥＷＥ）および対応するモニタされた信号（電流強度）の分布を示すヒストグラムが図４に示されている：ａ）Δｔ＝０．０１秒；ｂ）Δｔ＝０．１秒；ｃ）Δｔ＝１秒。
【００８９】
ＥＷＥヒストグラムに明確に反映されるように、Δｔが大きくなるにつれて、より少ない数の値を考慮する必要がある。いずれの場合も、Δｔが増加するにつれて電流強度ヒストグラムは対称性を失うことも明らかであり、Δｔ＝１秒のデータは明確に右の正の電流強度値に向かってゆがんでおり、負の電流強度値の存在を最小限に抑えている。
【００９０】
電流強度対時間曲線の積分から、各実験で蓄積された電荷を推定することもできる（Ｑ，ｍＣ＝ｍＡｓ）。これらの積分された信号の拡大図は、固定の平均値μ（ＥＷＥ＝−０．８０Ｖ対Ａｇ／ＡｇＣｌ）および標準偏差（σ＝０．２Ｖ）での、３つの異なるΔｔ：ａ）Δｔ＝０．０１秒；ｂ）Δｔ＝０．１秒；ｃ）Δｔ＝１秒について、図５に示されている。合計Ｑの他に、Ｑｃｈａｒｇｅ（Ｉ＞０）およびＱｄｉｓｃｈａｒｇｅ（Ｉ＜０）の値も推定されている。
【００９１】
Ｑｃｈａｒｇｅ（酸化中に通過した電荷、Ｉ＞０）をＱｄｉｓｃｈａｒｇｅ（還元中に通過した電荷、Ｉ＜０）と区別することによって、さらに進むことができる。
【００９２】
2021507987.tif 000003
【００９３】
上記の表は、ミリクーロン単位のＱ値を含む（ｍＣ＝１ｍＡｓ）。いずれの場合も、外因性確率的撹乱（ノイズ）の不存在下で、このＥＷＥでのＱ値は０である。ＱｃｈａｒｇｅおよびＱｄｉｓｃｈａｒｇｅの絶対数はΔｔ（０．０１から１秒）とともに減少するにもかかわらず、Ｑｄｉｓｃｈａｒｇｅに生じるより急な減少により、合計のＱは増加することがわかる。
【００９４】
この例では、ミリ秒（ｍｓ）から秒範囲（ｓ）にΔｔが増加することで、光アノード応答に対してプラスの効果があると結論付けることができる。
【００９５】
外因性確率的撹乱（ノイズ）の適用。電気化学応答へのノイズの標準偏差（σ）の影響：
【００９６】
固定の平均値μ（ＥＷＥ＝−０．８０Ｖ対Ａｇ／ＡｇＣＩ）およびノイズ適用間隔（Δｔ＝１秒）での、０．２から０．４の範囲の、ガウスホワイトノイズの標準偏差の影響も調べた。σ＝０．３で最大値が観察された。
【００９７】
実施例２
ＴｉＯ２上のメチレンブルー（ＭＢ）の酸化。異なるパターンに従う外因性確率的撹乱の意図的な供給。
【００９８】
リニアスキャンジェネレータが設けられたＢｉｏ−Ｌｏｇｉｃ  ＳＰ−３００ポテンショスタットに接続された３電極石英セルで、光電気化学（ＰＥＣ）測定を行った。０．１ＭのＫ２ＳＯ４溶液（５０ｍＬ）を電解質として、コイル状Ｐｔを対電極として、ダブルジャンクション型Ａｇ／ＡｇＣｌ（１０％ＫＮＯ３充填液）を基準電極として使用した。作用電極であるＴｉＯ２系光アノード（２．２ｃｍ２）をワニ口クリップに取り付け、ＵＶ光源の経路に保持した。Ａｇ／ＡｇＣｌ基準電極の光分解を回避するために、実験中はこれをテフロン（登録商標）テープで覆った。０．００５ｇ／Ｌのメチレンブルーを電解質に加えた。
【００９９】
放射線源として、実装されたＵＶ  ＬＥＤを使用した（３８５ｎｍ，Ｔｈｏｒｌａｂｓ）。以後に記載される照射下の実験で、ＵＶ  ＬＥＤ出力をλ＝３８５ｎｍで約１７〜１８ｍＡ／ｃｍ２の放射強度に設定した。サーモパイル検出器（Ｇｅｎｔｅｃ−ＥＯ）によって強度を測定した。
【０１００】
Ｎａｔｉｏｎａｌ  Ｉｎｓｔｒｕｍｅｎｔｓ  Ｓｐａｉｎのアドホック開発ＬａｂＶｉｅｗアプリケーションを介して、ＵＶ  ＬＥＤコントローラおよびポテンショスタットを制御およびモニタした。さらに重要なことに、ＬａｂＶＩＥＷは、システムにノイズ信号を導入することを可能にする。
【０１０１】
３電極構成を使用したので、このセットアップはハーフセル反応性しか測定しないことを意味しており、それに電流を流すことでその基準電極の安定性を損なうことなく作用電極（ＥＷＥ）の電位を測定できるようになった。電流は、作用電極と対電極との間に流れる。
【０１０２】
この場合、この研究で使用された作用電極はアノード（光アノード）として機能し、その表面で標的分子の酸化反応が起こる。
【０１０３】
システムを特徴付けるために、有機化合物の存在下での電解質中の光電極のサイクリックボルタンメトリーが図６に示され、矢印は、以下で記載される実験に適用されたＥＷＥ値を示す。
【０１０４】
電流が時間関数（ｄｔ＝１秒）として測定される定電位条件下で酸化反応を行った。λ＝６６４ｎｍのピークを分析するＵＶ−Ｖｉｓ分光法によってメチレンブルー（ＭＢ）濃度を定量化した。
【０１０５】
図７は、異なる条件：ａ）ＵＶのみ；ｂ）ＵＶ＋ＴｉＯ２；ｃ）ＴｉＯ２＋ＥＷＥ（−０．２Ｖ対Ａｇ／ＡｇＣｌ）；ｄ）ＵＶ＋ＴｉＯ２＋ＥＷＥ（−０．２Ｖ対Ａｇ／ＡｇＣｌ）；ｅ）ＵＶ＋ＴｉＯ２＋ＥＷＥ（＋０．４Ｖ対Ａｇ／ＡｇＣｌ）；ｆ）ＵＶ＋ＴｉＯ２＋ＥＷＥ（＋０．８Ｖ対Ａｇ／ＡｇＣｌ）で、意図的に供給される外因性確率的撹乱（ノイズ）の不存在下でのＭＢ酸化を示す。実験ａ、ｂ、およびｃは、反応のブランクとして実行した。
【０１０６】
図８は、ＥＷＥにガウスホワイトノイズを導入するＭＢ酸化を示し、ｔ＝１８０分でμ（ＥＷＥ）＝−０．２Ｖ対Ａｇ／ＡｇＣｌ，σ＝０．３，Δｔ＝１秒（四角印で表す）→Ｃ／Ｃ０＝２４％（最初のＭＢの７６％が３時間後に酸化した）。比較のため、意図的に供給される外因性確率的撹乱の不存在下での同等の結果が同じグラフに示されている（星印）。意図的に供給される外因性確率的撹乱の不存在下のＥＷＥ＝０．８Ｖ対Ａｇ／ＡｇＣｌでのＭＢ酸化も含まれる（丸印で表す）→ｔ＝１８０分でＣ／Ｃ０＝２２％（最初のＭＢの７８％が３時間後に酸化した）。
【０１０７】
図９では、意図的に供給される外因性確率的撹乱の不存在下（白線）およびガウスホワイトノイズの存在下（黒線）の両方の反応条件について、経時的な作用電極電位（ａ）および電流強度変化（ｂ）が示されている。電流強度の平均値が計算される。意図的に供給される外因性確率的撹乱の不存在下で、電流強度は０．３ｍＡである。意図的に供給される外因性確率的撹乱の存在下で得られた電流強度値の場合、総平均電流強度は１．６ｍＡであるが、平均正電流強度（アノード電流、Ｉ＞０のみを考慮）は３．４である。
【０１０８】
作用電極電位差への外因性確率的撹乱信号の導入は電流強度の増加を招き、結果的にＭＢ酸化度を高めることは明らかである。より高いアノード電位、たとえばＥＷＥ＝０．４Ｖ対Ａｇ／ＡｇＣｌでのＭＢ分解率は、μ（ＥＷＥ）＝−０．２Ｖ対Ａｇ／ＡｇＣｌでの意図的に供給される外因性確率的撹乱の存在下のＭＢ分解率よりも低い。
【０１０９】
経時的な作用電極電位（ａ）および電流強度変化（ｂ）が、両方の反応条件（点線は外因性確率的撹乱の不存在下のＥＷＥ＝０．８Ｖ対Ａｇ／ＡｇＣｌでの反応、直線はμ（ＥＷＥ）＝−０．２Ｖ対Ａｇ／ＡｇＣｌでのガウスホワイトノイズの存在下の反応）について、図１０に示されている。電流強度の平均値が計算される。意図的に供給される外因性確率的撹乱の不存在下で、電流強度は１６ｍＡである。外因性確率的撹乱の存在下で得られた電流強度値の場合、総平均電流強度は１．６ｍＡであるが、平均正電流強度（アノード電流、Ｉ＞０のみを考慮）は３．４である。
【０１１０】
いくつかの実験を２５０ｍＬセルでも行った。それにもかかわらず、電極サイズは一定のまま維持されたので、効率は５０ｍＬセルよりもかなり低く、これは電極表面積対電解質体積の違いに起因する可能性がある。
【０１１１】
図１１は、ある期間にわたる蓄積電荷の推定をもたらすＩ−ｔ曲線の積分を示す（１ｍＣ＝１ｍＡｓ）。Ｉ−ｔ曲線の下の面積で表される、３時間の実験中に蓄積されたアノード電流（Ｉ＞０）の推定が示されている：ａ）意図的に供給される外因性確率的撹乱の不存在下でＥＷＥ＝−０．２Ｖ対Ａｇ／ＡｇＣｌ→Ｑ（Ｉ＞０）≒３２６７ｍＣ；ｂ）μ（ＥＷＥ）＝−０．２Ｖ対Ａｇ／ＡｇＣｌでガウスホワイトノイズの存在下で、挿入図は曲線の下の積分面積の詳細を示す→Ｑ（Ｉ＞０）≒２１０４０ｍＣ；ｃ）外因性確率的撹乱の不存在下でＥＷＥ＝０．８Ｖ対Ａｇ／ＡｇＣｌ→Ｑ（Ｉ＞０）≒１７３０００ｍＣ。
【０１１２】
図１２は、異なるタイプの意図的に供給される外因性確率的撹乱および対応する記録済み電流強度信号によって変更されたＥＷＥ信号のプロファイルを示す：ａ）コンスタントホワイトノイズ（振幅＝０．３）；ｂ）ピンクノイズ（振幅＝０．８）。破線は、意図的に供給される外因性確率的撹乱の不存在下でのプロファイルを表す。
【０１１３】
ガウスホワイトノイズの同様のプロファイルは、図１０および図１１に示されている。
【０１１４】
図１３は、ｔ＝１８０分でμ（ＥＷＥ）＝−０．２Ｖ対Ａｇ／ＡｇＣｌ，σ＝０．３，Δｔ＝１秒（四角印で表す）→Ｃ／Ｃ０＝２４％（最初のＭＢの７６％が３時間後に酸化した）のＥＷＥにガウスホワイトノイズを導入するＭＢ酸化；ｔ＝１８０分でμ（ＥＷＥ）＝−０．２Ｖ対Ａｇ／ＡｇＣｌ，振幅＝０．３，Δｔ＝１秒（星印で表す）→Ｃ／Ｃ０＝８％（最初のＭＢの９２％が３時間後に酸化した）のＥＷＥにコンスタントホワイトノイズを導入するＭＢ酸化；およびｔ＝１８０分でμ（ＥＷＥ）＝−０．２Ｖ対Ａｇ／ＡｇＣｌ，振幅＝０．８，Δｔ＝１秒（丸印で表す）→Ｃ／Ｃ０＝２８％（最初のＭＢの７２％が３時間後に酸化した）のＥＷＥにピンクノイズを導入するＭＢ酸化を示す。
【０１１５】
実施例３
Ｓｉ系光電極上での水素発生反応（ＨＥＲ）。異なるパターンに従う外因性確率的撹乱の意図的な供給。
【０１１６】
リニアスキャンジェネレータが設けられたＢｉｏ−Ｌｏｇｉｃ  ＳＰ−３００ポテンショスタットに接続された３電極石英セルで、光電気化学（ＰＥＣ）測定を行った。０．５ＭのＨ２ＳＯ４溶液（５０ｍＬ）を電解質として、コイル状Ｐｔを対電極として、Ａｇ／ＡｇＣｌ（飽和ＫＣｌ）を基準電極として使用した。作用電極として使用されるシリコン系光電極をワニ口クリップに取り付け、光源の経路に保持した。Ａｇ／ＡｇＣｌ基準電極の光分解を回避するために、実験中はこれをテフロン（登録商標）テープで覆った。
【０１１７】
放射源として、ＡＭ１．５Ｇフィルタ（太陽光、モデル１６Ｓ−３００）を備え、１００ｍＷ／ｃｍ２を提供するために適切な距離に配置された、ソーラーシミュレーターを使用した。
【０１１８】
この場合、この例で使用した作用電極はカソード（光カソード）として機能し、研究された条件では、水分子はＨ２ガスに還元される（還元）。光カソード調製手順は、参考文献ＡＣＳ  Ａｐｐｌ．Ｍａｔｅｒ．Ｉｎｔｅｒｆａｃｅｓ２０１７，９，１７９３２−１７９４１に記載されている。
【０１１９】
システムにノイズ信号を導入できるようにするために、Ｎａｔｉｏｎａｌ  Ｉｎｓｔｒｕｍｅｎｔｓ  Ｓｐａｉｎのアドホック開発ＬａｂＶｉｅｗアプリケーションを介して、ポテンショスタットを制御およびモニタした。
【０１２０】
３電極構成を使用したので、このセットアップはハーフセル反応性しか測定しないことを意味しており、電流を流すことでその基準電極の安定性を損なうことなく作用電極（ＥＷＥ）の電位を測定できるようになった。電流は、作用電極と対電極との間に流れる。
【０１２１】
カソード電流は負の値で表されることを思い出してほしい。システムを特徴付けるために、電解質中の光電極のサイクリックボルタンメトリーが図１４に示され、矢印は、以下で記載されるクロノアンペロメトリー実験に適用されたＥＷＥ値を示す。
【０１２２】
実験の合計時間はいずれの場合も３１０秒であった。外因性確率的撹乱の意図的な供給のない１０秒の第１段階；外因性確率的撹乱の意図的な供給のある３００秒の第２段階；および外因性確率的撹乱の意図的な供給のない１０秒の第３段階。０．００５秒（ｄｔ）ごとにデータを記録した。
【０１２３】
特にＥｏｎｓｅｔの周辺で、意図的に供給される外因性確率的撹乱のプラスの効果も観察された。異なる実験からの結果の分析を容易にするために、クロノアンペロメトリーテストに沿って記録されたカソード電流強度平均値（Ｉ＜０）を、外因性確率的撹乱の意図的な供給の間（ノイズ段階）（黒い棒線）および外因性確率的撹乱の不存在下（ノイズなし段階）（パターン付き棒線）の両方で推定した。３つの異なるタイプの意図的に供給される外因性確率的撹乱：ａ）ガウスホワイトノイズ（σ＝０．３，Δｔ＝１秒）；ｂ）コンスタントホワイトノイズ（振幅＝０．３，Δｔ＝１秒）；およびｃ）ピンクノイズ（振幅＝０．８、Δｔ＝１秒）について、３つの異なるμ（ＥＷＥ）値対Ａｇ／ＡｇＣｌ（μ＝０．１３Ｖ，０．２９Ｖ，および０．４５Ｖ）での結果が図１５に示されている。
【０１２４】
実施例４
Ｐｔ電極上でのＯＥＲ。異なるパターンに従う外因性確率的撹乱の意図的な供給。
【０１２５】
リニアスキャンジェネレータが設けられたＢｉｏ−Ｌｏｇｉｃ  ＳＰ−３００ポテンショスタットに接続された３電極石英セルで、電気化学（ＰＥＣ）測定を行った。０．５ＭのＮａＯＨ溶液（５０ｍＬ）を電解質として使用した。対電極としてコイル状Ｐｔを使用し、基準電極としてダブルジャンクション型Ａｇ／ＡｇＣｌ（１０％ＫＮＯ３充填液）を使用した。作用電極としてＰｔを使用した。
【０１２６】
本実施形態の場合、作用電極はアノードとして機能し、水分子を酸化する。
【０１２７】
システムに外因性確率的撹乱信号を導入できるようにするために、Ｎａｔｉｏｎａｌ  Ｉｎｓｔｒｕｍｅｎｔｓ  Ｓｐａｉｎのアドホック開発ＬａｂＶｉｅｗアプリケーションを介して、ポテンショスタットを制御およびモニタした。
【０１２８】
３電極構成を使用したので、このセットアップはハーフセル反応性しか測定しないことを意味しており、電流を流すことでその基準電極の安定性を損なうことなく作用電極（ＥＷＥ）の電位を測定できるようになった。電流は、作用電極と対電極との間に流れる。
【０１２９】
システムを特徴付けるために、電解質中の電極のサイクリックボルタンメトリーが図１６に示され、矢印はＥｏｎｓｅｔを示す。
【０１３０】
実験の合計時間はいずれの場合も３１０であった。意図的に供給される外因性確率的撹乱のない１０秒の第１段階；意図的に供給される外因性確率的撹乱のある３００秒の第２段階；意図的に供給される外因性確率的撹乱のない１０秒の第３段階。０．００５秒（ｄｔ）ごとにデータを記録した。
【０１３１】
異なる実験からの結果の分析を容易にするために、クロノアンペロメトリーテストに沿って記録されたアノード電流強度平均値（Ｉ＞０）を、外因性確率的撹乱の意図的な供給の間（ノイズ段階）（黒い棒線）および意図的に供給される外因性確率的撹乱の不存在下（ノイズなし段階）（パターン付き棒線）の両方で推定した。３つの異なるタイプの意図的に供給される外因性確率的撹乱：ａ）ガウスホワイトノイズ（σ＝０．３，Δｔ＝１秒）；ｂ）コンスタントホワイトノイズ（振幅＝０．３，Δｔ＝１秒）；およびｃ）ピンクノイズ（振幅＝０．８、Δｔ＝１秒）について、３つの異なるμ（ＥＷＥ）値対Ａｇ／ＡｇＣｌ（μ＝０．６Ｖ，０．９Ｖ，および１．０Ｖ）での結果が図１７に示されている。
【０１３２】
以前の場合と同様に、意図的に供給される外因性確率的撹乱の存在下でも電流強度の増加が得られたが、この場合、Ｅｏｎｓｅｔの周辺では最も妥当な結果が得られず、μ（ＥＷＥ）がより高い電圧に近づくにつれて効果が増大した。
【０１３３】
これらの違いは、光電極のＩ−Ｖ曲線と比較して、電極のＩ−Ｖ曲線の形状が異なることに関連している可能性がある。研究での電位差間隔では、光電極ボルタンメトリーで観察されたものとは対照的に、Ｉ−Ｖ曲線には変化点がなく、Ｐｔでは電流飽和に到達しない。
【０１３４】
大まかに、そして簡単に、電極（左）および光電極（右）のＩ−Ｖ曲線のプロファイルは、図１８に示されている。
【０１３５】
Ｐｔ上での０．１ＭのＫ２ＳＯ４溶液（５０ｍＬ）中のメチレンブルー（ＭＢ）の酸化の実験もまた実行した。電流が時間の関数（ｄｔ＝１秒）として測定される定電位条件下で酸化反応を行った。λ＝６６４ｎｍのピークを分析するＵＶ−Ｖｉｓ分光法によってメチレンブルー（ＭＢ）濃度を定量化した。
【０１３６】
図１９は、異なる条件でのＰｔ上のＭＢ酸化を示す：ａ）意図的に供給される外因性確率的撹乱の不存在下でのＥＷＥ＝１．０Ｖ対Ａｇ／ＡｇＣｌ（丸印）；ｂ）意図的に供給される外因性確率的撹乱の不存在下でのＥＷＥ＝０．６Ｖ対Ａｇ／ＡｇＣｌ（星印）；およびｃ）ＥＷＥへのガウスホワイトノイズの導入、μ（ＥＷＥ）＝０．６Ｖ対Ａｇ／ＡｇＣｌ、σ＝０．３、Δｔ＝１秒。
【０１３７】
ガウスホワイトノイズの存在下では、意図的に供給される外因性確率的撹乱の不存在下におけるより高い電位での測定と比較して、２１０分後により高い酸化度が達成される。
【図１】
2021507987.tif 000004
【図２】
2021507987.tif 000005
【図３ａ】
2021507987.tif 000006
【図３ｂ】
2021507987.tif 000007
【図３ｃ】
2021507987.tif 000008
【図４ａ】
2021507987.tif 000009
【図４ｂ】
2021507987.tif 000010
【図４ｃ】
2021507987.tif 000011
【図５】
2021507987.tif 000012
【図６】
2021507987.tif 000013
【図７】
2021507987.tif 000014
【図８】
2021507987.tif 000015
【図９】
2021507987.tif 000016
【図１０】
2021507987.tif 000017
【図１１】
2021507987.tif 000018
【図１２ａ】
2021507987.tif 000019
【図１２ｂ】
2021507987.tif 000020
【図１３】
2021507987.tif 000021
【図１４】
2021507987.tif 000022
【図１５ａ】
2021507987.tif 000023
【図１５ｂ】
2021507987.tif 000024
【図１５ｃ】
2021507987.tif 000025
【図１６】
2021507987.tif 000026
【図１７ａ】
2021507987.tif 000027
【図１７ｂ】
2021507987.tif 000028
【図１７ｃ】
2021507987.tif 000029
【図１８】
2021507987.tif 000030
【図１９】
2021507987.tif 000031
【手続補正書】
【提出日】令和2年8月25日(2020.8.25)
【手続補正１】
【補正対象書類名】特許請求の範囲
【補正対象項目名】全文
【補正方法】変更
【補正の内容】
【特許請求の範囲】
【請求項１】
非振動状態で進行する非線形化学反応が発生する電気化学デバイスを動作させる方法であって、前記電気化学デバイスは、作用電極、対電極、および少なくとも１つの電解質を含み、前記方法は、前記電気化学デバイスの前記電極間に確立される電位差に追加の外因性確率的撹乱を意図的に与えるステップを含み、こうして追加の意図的に与えられる外因性確率的撹乱は印加電圧に加えて供給され、前記追加の意図的に与えられる外因性確率的撹乱は外部から制御され、
前記追加の意図的に与えられる外因性確率的撹乱は、絶対値がより高く、あらゆる信号内に存在する本質的で内因性のノイズとは異なっており、
非線形化学反応という用語は、化学反応が、電極間の電流と印加電圧との間の非線形関係によって証明されるような、非線形ダイナミクスを示すことを意味し、
非振動状態で進行する化学反応は、前記システム変数が調和関数に従わず、前記システムが平衡状態から離れている、散逸システムを指し、
前記作用電極の前記電位に供給される前記追加の意図的に与えられる外因性確率的撹乱の前記平均値はＥｏｎｓｅｔ±１Ｖの範囲内であり、Ｅｏｎｓｅｔは電気化学反応が起こり始める電位であり、
ただし、前記作用電極が光活性材料を含むとき、前記作用電極の前記電位に供給される前記追加の意図的に与えられる外因性確率的撹乱の前記平均値は前記電極の前記Ｉ−Ｖ曲線の変曲点に到達する前の点にあることを条件とする、方法。
【請求項２】
前記追加の意図的に与えられる因性確率的撹乱は、ホワイトノイズパターン、有色ノイズパターン、およびガウスノイズパターンから選択されたノイズパターンに従う、請求項１に記載の方法。
【請求項３】
前記外因性確率的撹乱適用間隔は、０．００１秒〜５秒であり、前記外因性確率的撹乱適用間隔は、前記確率的撹乱シーケンスの１つのイベントの持続時間を指す、請求項１又は２に記載の方法。
【請求項４】
前記作用電極はアノードとして機能し、これにより、その表面上で標的分子の酸化反応が起こる、請求項１〜３のいずれか一項に記載の方法。
【請求項５】
前記作用電極はカソードとして機能し、これにより、その表面上で標的分子の還元反応が起こる、請求項１〜３のいずれか一項に記載の方法。
【請求項６】
非振動状態で進行する非線形化学反応が発生する電気化学デバイスを動作させる方法であって、前記電気化学デバイスは、作用電極、対電極、および少なくとも１つの電解質を含み、前記方法は、前記電気化学デバイスの前記電極間に確立される電位差に追加の外因性確率的撹乱を意図的に与えるステップを含み、こうして追加の意図的に与えられる外因性確率的撹乱は印加電圧に加えて供給され、前記追加の意図的に与えられる外因性確率的撹乱は外部から制御され、
前記追加の意図的に与えられる外因性確率的撹乱は、絶対値がより高く、あらゆる信号内に存在する本質的で内因性のノイズとは異なっており、
非線形化学反応という用語は、化学反応が、電極間の電流と印加電圧との間の非線形関係によって証明されるような、非線形ダイナミクスを示すことを意味し、
非振動状態で進行する化学反応は、前記システム変数が調和関数に従わず、前記システムが平衡状態から離れている、散逸システムを指し、
前記作用電極の前記電位に供給される前記追加の意図的に与えられる外因性確率的撹乱の前記平均値はＥｏｎｓｅｔ±０．２Ｖの範囲内であり、前記作用電極は光活性材料を含む、方法。
【請求項７】
前記意図的に与えられる追加の外因性確率的撹乱は、ホワイトノイズパターン、有色ノイズパターン、およびガウスノイズパターンから選択されたノイズパターンに従う、請求項６に記載の方法。
【請求項８】
前記外因性確率的撹乱適用間隔は、０．００１秒〜５秒であり、前記外因性確率的撹乱適用間隔は、前記確率的撹乱シーケンスの１つのイベントの持続時間を指す、請求項６又は７に記載の方法。
【請求項９】
非振動状態で進行する非線形化学反応が発生する電気化学デバイスを動作させる方法であって、前記電気化学デバイスは、作用電極、対電極、および少なくとも１つの電解質を含み、前記方法は、前記電気化学デバイスの前記電極間に確立される電位差に追加の外因性確率的撹乱を意図的に与えるステップを含み、こうして追加の意図的に与えられる外因性確率的撹乱は印加電圧に加えて供給され、前記追加の意図的に与えられる外因性確率的撹乱は外部から制御され、
前記追加の意図的に与えられる外因性確率的撹乱は、絶対値がより高く、あらゆる信号内に存在する本質的で内因性のノイズとは異なっており、
非線形化学反応という用語は、化学反応が、電極間の電流と印加電圧との間の非線形関係によって証明されるような、非線形ダイナミクスを示すことを意味し、
非振動状態で進行する化学反応は、前記システム変数が調和関数に従わず、前記システムが平衡状態から離れている、散逸システムを指し、
前記作用電極の前記電位に供給される前記追加の意図的に与えられる外因性確率的撹乱の前記平均値はＥｏｎｓｅｔ±１Ｖの範囲内であり、
前記作用電極は光活性材料を含まない、方法。
【請求項１０】
前記意図的に与えられる追加の外因性確率的撹乱は、ホワイトノイズパターン、有色ノイズパターン、およびガウスノイズパターンから選択されたノイズパターンに従う、請求項９に記載の方法。
【請求項１１】
前記外因性確率的撹乱適用間隔は、０．００１秒〜５秒であり、前記外因性確率的撹乱適用間隔は、前記確率的撹乱シーケンスの１つのイベントの持続時間を指す、請求項９又は１０に記載の方法。
【請求項１２】
非振動状態で進行する非線形化学反応の誘発または改善のための触媒として、請求項１に記載の電気化学デバイスの作用電極の電位に供給される、したがって前記作用電極の印加電圧に加えて供給される、追加の意図的に与えられる外因性確率的撹乱の使用であって、前記作用電極の前記電位に供給される前記追加の意図的に与えられる外因性確率的撹乱の前記平均値はＥｏｎｓｅｔ±１Ｖの範囲内であり、前記Ｅｏｎｓｅｔは電気化学反応が起こり始める電位であり、
ただし、前記作用電極が光活性材料を含むとき、前記作用電極の前記電位に供給される前記追加の意図的に与えられる外因性確率的撹乱の前記平均値は前記電極の前記Ｉ−Ｖ曲線の変曲点に到達する前の点にあることを条件とする、使用。
【請求項１３】
非振動状態で進行する非線形化学反応の誘発または改善のための触媒として、請求項１に記載の電気化学デバイスの作用電極の電位に、したがって前記作用電極の印加電圧に加えて供給される、追加の意図的に与えられる外因性確率的撹乱の使用であって、前記作用電極の前記電位に供給される前記追加の意図的に与えられる外因性確率的撹乱の前記平均値はＥｏｎｓｅｔ±０．２Ｖの範囲内であり、前記作用電極は光活性材料を含む、使用。
【請求項１４】
非振動状態で進行する前記非線形化学反応は、水素発生反応（ＨＥＲ）触媒およびＣＯ２還元触媒から選択された電気触媒を含む電気化学デバイス内で発生する、請求項１２又は１３に記載の使用。
【国際調査報告】
2021507987.tif 000032
2021507987.tif 000033
2021507987.tif 000034